( 1 ) 유리 기판 상 에 스핀 코터 를 이용 하 여 얻 어 진 감광성 수지 조성물 을 도포 하 여 100 ℃ 에서 5 분 간 건조 하 여 감광성 수지 층 을 형성 했 다 . 이어서 , 이 감광층 상 에 스핀 코터 를 이용 하 여 실시 예 1 에서 얻 은 보호 층 용 도포 액 을 건조 막 두께 가 1 . 5 ㎛ 가 되 도록 도포 하 고 , 100 ℃ 에서 5 분 간 건조 시켜서 보호 층 을 형성 하 여 농색 격리벽 이 되 는 도막 이 형성 된 기판 을 제작 했 다 .